(57)【特許請求の範囲】
【請求項１】
磁化自由層と磁化固定層との間に非磁性層が位置するよう、前記磁化自由層、前記非磁性層、及び前記磁化固定層を積層した積層体を有し、その積層方向と垂直な一方向を長手方向とする磁気抵抗効果素子と、
電流が供給されることにより磁界を発生する磁界印加手段と、
を備える磁気センサであって、
前記磁化固定層の磁化方向は、前記積層方向から見て前記磁化自由層の長手方向と４５度以下の角度を成す方向に固定され、
前記磁界印加手段が発生する磁界は、前記磁化自由層内において、前記積層方向から見て前記磁化自由層の長手方向と４５度以下の角度を成す磁気センサ、を準備する工程と、
前記磁界印加手段によって前記磁化自由層の磁化が飽和するように前記磁化自由層に対して磁界を所定の時間印加し、前記磁化自由層をその長手方向に沿った一方の方向に磁化する磁界印加工程と、
前記磁界印加工程後に、前記磁化自由層に対して、その長手方向に沿った他方の方向に測定対象である外部磁界を印加することによって当該外部磁界の強度を測定する磁界測定工程と、
を有することを特徴とする磁界測定方法。
【請求項２】
前記磁界印加手段は、前記積層方向から見て前記磁化自由層の長手方向と直交する方向と４５度以下の角度を成す方向に沿って延びる電流経路部であることを特徴とする請求項１に記載の磁界測定方法。
【請求項３】
前記磁化印加手段が発生する磁界は、前記磁化自由層内において、前記積層方向から見て前記磁化自由層の長手方向に沿っていることを特徴とする請求項１又は２に記載の磁界測定方法。
【請求項４】
前記磁化固定層の磁化方向は、前記積層方向から見て前記磁化自由層の長手方向に沿って固定されていることを特徴とする請求項１〜３のいずれか一項に記載の磁界測定方法。
【請求項５】
前記磁界測定工程において、前記磁界印加手段によって、前記磁化自由層に対してその長手方向に沿った前記他方の方向に所定の強度のバイアス磁界を印加しながら、測定対象である前記外部磁界を前記磁化自由層の長手方向に沿った前記他方の方向に印加することを特徴とする請求項１〜４のいずれか一項に記載の磁界測定方法。
【請求項６】
磁化自由層と磁化固定層との間に非磁性層が位置するよう、前記磁化自由層、前記非磁性層、及び前記磁化固定層を積層した積層体を有し、その積層方向と垂直な一方向を長手方向とする磁気抵抗効果素子と、
電流が供給されることにより磁界を発生する磁界印加手段と、
を備え、
前記磁化固定層の磁化方向は、前記積層方向から見て前記磁化自由層の長手方向と４５度以下の角度を成す方向に固定され、
前記磁界印加手段が発生する磁界は、前記磁化自由層内において、前記積層方向から見て前記磁化自由層の長手方向と４５度以下の角度を成すことを特徴とする磁気センサ。
【発明の詳細な説明】
【技術分野】
【０００１】
本発明は、磁界測定方法及び磁気センサに関する。
【背景技術】
【０００２】
ＧＭＲ（Giant Magneto-Resistive）素子等の磁気抵抗効果素子を用いた磁気センサが知られている。これは、磁気抵抗効果素子の抵抗値が磁気抵抗効果素子内の磁化自由層及び磁化固定層のそれぞれの磁化の向きの相対的な角度に依存する現象を利用した磁気センサである。具体的には、磁気抵抗効果素子に一定電流のセンス電流を流しながら、測定対象である外部磁界を磁気センサ内の磁化自由層に印加させてその磁化方向を変化させ、磁気抵抗効果素子の抵抗値を測定することにより外部磁界の測定を行う。
【０００３】
磁化自由層に外部磁界を印加した場合、磁化自由層の磁化の大きさと外部磁界の関係にはヒステリシスが存在する（以下、「磁化自由層のヒステリシス」という。）。そのため、磁気抵抗効果素子の抵抗値と外部磁界の関係にも、ヒステリシスが存在することになる（以下、「素子抵抗のヒステリシス」という）。つまり、同じ強度の外部磁界を印加しても、磁化自由層に直前に印加した外部磁界の強度に依存して、磁気抵抗効果素子の抵抗値や、ゲイン（外部磁界対磁気抵抗効果素子の抵抗値のグラフにおける傾き）が変化してしまう場合がある。このようなことが起きると、磁気センサによる外部磁界測定の際に誤差が生じてしまう。
【０００４】
このような誤差を低減させるため、従来の磁気センサにおいては、磁化固定層の磁化方向を、磁化固定層の長手方向と直交する方向に固定している（例えば、下記特許文献１参照）。これにより、磁化自由層のヒステリシスが小さくなるため、外部磁界測定の際の誤差が低減される。
【特許文献１】特開２００６−１９３８３号公報
【発明の開示】
【発明が解決しようとする課題】
【０００５】
しかしながら、上述の従来の磁気センサにおいては、磁化自由層のヒステリシスを小さくしているため、外部磁界測定の際のゲインが小さくなってしまうという問題があった。ゲインを大きくするために磁化自由層のヒステリシスを大きくすると、外部磁界測定の際の誤差が多くなってしまう。
【０００６】
本発明はこのような課題に鑑みてなされたものであり、外部磁界測定の際に、ゲインを大きくすると共に、測定誤差を低減することが可能な磁界測定方法及び磁気センサを提供することを目的とする。
【課題を解決するための手段】
【０００７】
上述の課題を解決するため、本発明に係る磁界測定方法は、磁化自由層と磁化固定層との間に非磁性層が位置するよう、磁化自由層、非磁性層、及び磁化固定層を積層した積層体を有し、その積層方向と垂直な一方向を長手方向とする磁気抵抗効果素子と、電流が供給されることにより磁界を発生する磁界印加手段とを備える磁気センサであって、磁化固定層の磁化方向は、積層方向から見て磁化自由層の長手方向と４５度以下の角度を成す方向に固定され、磁界印加手段が発生する磁界は、磁化自由層内において、積層方向から見て磁化自由層の長手方向と４５度以下の角度を成す磁気センサを準備する工程と、磁界印加手段によって磁化自由層の磁化が飽和するように磁化自由層に対して磁界を所定の時間印加し、磁化自由層をその長手方向に沿った一方の方向に磁化する磁界印加工程と、磁界印加工程後に、磁化自由層に対して、その長手方向に沿った他方の方向に測定対象である外部磁界を印加することによって外部磁界の強度を測定する磁界測定工程とを有することを特徴とする。
【０００８】
本発明の磁界測定方法によれば、磁化固定層の磁化方向は、積層方向から見て磁化自由層の長手方向と４５度以下の角度を成す方向に固定されているため、磁化自由層のヒステリシスが大きくなる。これにより、外部磁界測定時のゲインを大きくすることができる。
【０００９】
加えて、磁界印加工程において、磁化自由層の磁化を磁化自由層の長手方向に沿った一方の方向に飽和させているため、磁界測定工程における磁化自由層の磁化状態は、磁界印加工程前における磁化自由層の磁化状態に関わらず一定となる。また、測定対象である外部磁界を、磁化自由層の磁化を飽和させた方向と逆方向に印加させているため、外部磁界対磁気抵抗効果素子の抵抗値の関係における直線性の高い領域を利用して、外部磁界の測定を行うことができる。これにより、外部磁界測定の際の誤差を低減することが可能となる。
【００１０】
さらに、磁界印加手段は、積層方向から見て磁化自由層の長手方向と直交する方向と４５度以下の角度を成す方向に沿って延びる電流経路部であることが好ましい。これにより、磁界印加手段の構成が簡単になる。
【００１１】
さらに、磁化印加手段が発生する磁界は、磁化自由層内において、積層方向から見て磁化自由層の長手方向に沿っていることが好ましい。これにより、磁化印加手段によって容易に磁化自由層の磁化を飽和させることができる。
【００１２】
さらに、磁化固定層の磁化方向は、積層方向から見て磁化自由層の長手方向に沿って固定されていることが好ましい。これにより、磁化自由層のヒステリシスが特に大きくなる。その結果、外部磁界測定時のゲインを特に大きくすることができる。
【００１３】
さらに、磁界測定工程において、磁界印加手段によって、磁化自由層に対してその長手方向に沿った他方の方向に所定の強度のバイアス磁界を印加しながら、測定対象である外部磁界を磁化自由層の長手方向に沿った他方の方向に印加することが好ましい。これにより、外部磁界対磁気抵抗効果素子の抵抗値の関係において特に直線性の高い領域を利用して外部磁界の測定を行うことができる。その結果、外部磁界測定の際の誤差をさらに低減させることができる。
【００１４】
本発明に係る磁気センサは、磁化自由層と磁化固定層との間に非磁性層が位置するよう、磁化自由層、非磁性層、及び磁化固定層を積層した積層体を有し、その積層方向と垂直な一方向を長手方向とする磁気抵抗効果素子と、電流が供給されることにより磁界を発生する磁界印加手段とを備え、磁化固定層の磁化方向は、積層方向から見て磁化自由層の長手方向と４５度以下の角度を成す方向に固定され、磁界印加手段が発生する磁界は、磁化自由層内において、積層方向から見て磁化自由層の長手方向と４５度以下の角度を成すことを特徴とする。
【００１５】
本発明に係る磁気センサによれば、磁化固定層の磁化方向は、積層方向から見て磁化自由層の長手方向と４５度以下の角度を成す方向に固定されているため、磁化自由層のヒステリシスが大きくなる。これにより、外部磁界測定時のゲインを大きくすることができる。
【００１６】
さらに、磁界測定工程前に磁界印加手段によって磁化自由層の磁化を磁化自由層の長手方向に沿った一方の方向に飽和させれば、外部磁界測定時における磁化自由層の磁化状態は、磁化自由層の磁化を飽和させる前の磁化自由層の磁化状態に関わらず一定となる。また、測定対象である外部磁界を、磁化自由層の磁化を飽和させた方向と逆方向に印加させれば、外部磁界対磁気抵抗効果素子の抵抗値の関係における直線性の高い領域を利用して、外部磁界の測定を行うことができる。これにより、外部磁界測定の際の誤差を低減することが可能となる。
【発明の効果】
【００１７】
本発明によれば、外部磁界測定の際に、ゲインを大きくすると共に、測定誤差を低減することが可能な磁界測定方法及び磁気センサが提供される。
【発明を実施するための最良の形態】
【００１８】
以下、実施の形態に係る磁気センサ及びそのような磁気センサを用いた磁界強度測定方法について、添付図面を参照しながら詳細に説明する。なお、各図面において、可能な場合には同一要素には同一符号を用いる。また、図面中の構成要素内及び構成要素間の寸法比は、図面の見易さのため、それぞれ任意となっている。
【００１９】
図１は、本実施形態に係る磁気センサの概略的な構成を示す図である。図１に示すように、磁気センサ５０は、磁気抵抗効果素子１４と、磁界印加手段としての電流経路部２２と、一対の電極層１６と、絶縁層１８とを備えている。
【００２０】
磁気抵抗効果素子１４はＺ軸に沿った方向に積層された複数の層からなっている。（即ち、磁気抵抗効果素子１４の積層方向は、Ｚ軸の正方向又はＺ軸の負方向に沿った方向となる。）磁気抵抗効果素子１４は、その積層方向と垂直な方向の一つであるＸ軸に沿った方向を長手方向としている。また、磁気抵抗効果素子１４の長手方向の両端には、非磁性金属であるＣｕ，Ａｕ，Ｔｉ，Ａｌ等の導電材料で構成される一対の電極層１６が設けられている。一対の電極層１６間に電圧を印加することにより、磁気抵抗効果素子１４にはセンス電流が供給される。
【００２１】
磁気抵抗効果素子１４の厚さは、特に制限されないが、例えば２０〜１００ｎｍとすることができる。また、磁気抵抗効果素子１４の長手方向の長さ及び長手方向と垂直な方向（Ｙ軸に沿った方向）の長さも特に制限されないが、例えばそれぞれ５０〜３００μｍ、及び２〜２０μｍとすることができる。また、磁気抵抗効果素子１４の長手方向の長さをＸ、長手方向と垂直な方向（Ｙ軸に沿った方向）の長さをＹとしたとき、ＸをＹで除した値であるＸ／Ｙは、例えば２５〜１５０とすることができる。
【００２２】
電流経路部２２は、磁気抵抗効果素子１４と積層方向に離間するように、例えばＡｌＯｘ等のセラミクス系絶縁材、ＳｉＯｘ、ポリイミドに代表される高分子系絶縁材等の絶縁材料で構成される絶縁層１８を介して磁気抵抗効果素子１４に設けられている。この絶縁層１８は、複数の絶縁体からなる層の積層膜であることが好ましい。
【００２３】
電流経路部２２は、特に制限されないが、非磁性金属であるＣｕ，Ａｕ，Ｔｉ，Ａｌ等の導電材料で構成され、例えば、スパッタ、蒸着などの真空薄膜形成プロセスやメッキ等の湿式プロセスで形成することができる。そして、電流経路部２２は磁気抵抗効果素子１４の積層方向から見て、磁気抵抗効果素子１４の長手方向と直交する方向に沿って延びている。電流経路部２２の厚さは、例えば０．１〜２０μｍとすることができる。また、電流経路部２２のＹ軸に沿った方向の長さは、電流経路部２２が発生する磁界（詳細は後述）が磁気抵抗効果素子１４全体に概ね均一に印加されるようにするために、磁気抵抗効果素子１４のＹ軸に沿った方向の長さよりも長いことが好ましい。このように磁気抵抗効果素子１４全体に印加される磁界が概ね均一となれば、後述する磁化自由層の磁化の初期化を安定に行うことが可能となる。また、電流経路部２２の幅（Ｘ軸に沿った方向の長さ）は、例えば、１〜１０μｍとすることができる。
【００２４】
また、本実施形態においては、電流経路部２２は電流が供給されることにより、測定対象である外部磁界を発生する役割も兼ねている。即ち、本実施形態では、測定対象である外部磁界を発生する部材は、磁気センサ５０と物理的に一体となって形成されている。その外部磁界は、磁気センサ５０によって測定される。また、本実施形態では、磁気センサ５０は電流経路部２２を３つ備えているが、磁気センサ５０は電流経路部２２を１つ又は２つ備えていてもよく、４つ以上備えていてもよい。
【００２５】
図２は、磁気抵抗効果素子の詳細を示す断面図（ＸＺ断面）である。図２に示すように、磁気抵抗効果素子１４は、磁化自由層３と、非磁性層５と、磁化固定層７とがこの順に積層された積層体２を有している。即ち、磁化自由層３、非磁性層５、及び磁化固定層７は、磁化自由層３と磁化固定層７との間に非磁性層５が位置するように積層されている。また、積層体２は下地層１上に積層されており、また、積層体２上には反強磁性層９とキャップ層１１がこの順に積層されている。
【００２６】
磁化自由層３は、強磁性材料で構成されており、例えば厚さ１ｎｍ程度のＣｏＦｅ等と厚さ３〜４ｎｍ程度のＮｉＦｅ等との２層膜から構成されている。そして磁化自由層３の磁化方向３Ｍは、交換結合によって固定されていない。そのため、外部磁界が印加されると、磁化自由層３の磁化方向３Ｍは外部磁界の印加方向に容易に回転する。また、外部磁界が印加されていない場合、磁化自由層３の磁化方向３Ｍは、磁化自由層３の形状異方性により、磁気抵抗効果素子１４の長手方向であるＸ軸に沿った方向に弱く固定されている。
【００２７】
非磁性層５は、厚さ１〜３ｎｍ程度のＣｕ等の非磁性の導電性金属で構成されている。
【００２８】
磁化固定層７は、厚さ１〜５ｎｍ程度のＣｏＦｅ等の強磁性体で構成されている。磁化固定層７上には、厚さ５〜１５ｎｍ程度のＩｒＭｎ、ＰｔＭｎ、ＮｉＭｎ、ＲｕＲｈＭｎ等からなる反強磁性体で構成された反強磁性層９が積層されている。反強磁性層９と磁化固定層７は交換結合をしており、磁化固定層７の磁化方向７ＭはＸ軸の正方向に実質的に固定されている。なお、磁化固定層７は、Ｒｕ等の非磁性中間層をＣｏＦｅ等の一対の強磁性層で挟んだ３層構造とすることもできる。この場合、非磁性中間層の膜厚を適当に選択すれば、非磁性中間層を挟む一対の強磁性層の磁化は反平行に交換結合し、磁化固定層７はいわゆるシンセティックフェリピンド構造となる。この場合、磁化固定層７の磁化方向がより強く固定される。
【００２９】
下地層１は、Ｔａ等の材料で形成され、磁気抵抗効果素子１４の下地層１上に積層された各層の結晶性向上等の目的で設けられている。また、キャップ層１１は、Ｔａ等の材料で形成され、磁気抵抗効果素子１４の各層を保護する目的等で設けられている。なお、磁気抵抗効果素子１４は、下地層１及び／又はキャップ層１１を有していなくてもよい。
【００３０】
一対の電極層１６（図１参照）間に電圧を印加することにより、磁気抵抗効果素子１４には、その膜面に平行にセンス電流が流れる。即ち、磁気抵抗効果素子１４は面内通電型 (Current in Plane, CIP)のＧＭＲ（Giant Magneto-Resistive）素子である。
【００３１】
次に、本実施形態に係る磁気センサによる外部磁界強度の測定方法について図３〜図６を参照しながら説明する。
【００３２】
図３は、磁気抵抗効果素子１４（図２参照）が有する積層体２、及び電流経路部２２の位置関係を概略的に示す図である。積層体２を構成する磁化自由層３、非磁性層５、及び磁化固定層７は、本来この順に積層されているが（図２参照）、図３（及び後述の図９及び図１１）においては便宜的にそれぞれ分離して示している。また、図３では、一対の電極層１６と絶縁層１８の図示は省略している。図４は、磁化自由層３を磁気抵抗効果素子１４の積層方向から見た図であり、磁化自由層３の磁化方向３Ｍと磁化固定層７の磁化方向７Ｍとの関係を示している。図５は、磁化自由層３を磁気抵抗効果素子１４の積層方向から見た図であり、磁化自由層３と電流経路部２２との関係を示している。
【００３３】
図３及び図４に示すように、磁化固定層７の磁化方向７Ｍは、磁気抵抗効果素子１４の積層方向から見て、磁化自由層３の長手方向に沿って固定されている。また、図４及び図５に示すように、電流経路部２２は、磁気抵抗効果素子１４の積層方向から見て、磁化自由層３の長手方向と直交する方向に沿って延びている。
【００３４】
（磁界印加工程）
外部磁界の測定を行う場合、外部磁界の測定に先立って、図５（ａ）に示すように電流経路部２２にＹ軸に負方向に沿って流れる電流Ｉを供給し、電流経路部２２が発生する磁界２２Ｒを磁化自由層３に印加させる。具体的には、磁化自由層３の磁化が飽和するように、磁化自由層３に対して電流経路部２２が発生する磁界２２Ｒを所定の時間印加し、磁化自由層３をその長手方向のうちの一方の方向（本実施形態ではＸ軸の負方向）に磁化させる。磁化自由層３と電流経路部２２は上述のような位置関係を有しているため、電流経路部２２が発生する磁界２２Ｒは、磁気抵抗効果素子１４の積層方向から見て、磁化自由層３の長手方向に沿っている。なお、磁化自由層３に磁界２２Ｒを印加させる時間は、磁化自由層３の磁化を飽和させるのに必要な時間以上であればよい。
【００３５】
（磁界測定工程）
続いて、外部磁界の測定を行う。外部磁界の測定は、図５（ｂ）に示すように、電流経路部２２にＹ軸の正方向に沿って流れる電流Ｉを供給し、電流経路部２２が発生する磁界２２Ｍ（測定対象である外部磁界）を磁化自由層３に印加させる。磁化自由層３と電流経路部２２は上述のような位置関係を有しているため、測定対象である外部磁界は、磁化自由層３の磁化を飽和させた方向と逆方向、即ち、磁化自由層３の長手方向のうちの他方の方向（本実施形態ではＸ軸の正方向）に印加される。
【００３６】
磁界２２Ｍの印加によって磁化自由層３の磁化方向３Ｍが変化するため、磁気抵抗効果素子１４の積層方向から見た場合の磁化自由層３の磁化方向３Ｍと磁化固定層７の磁化方向７Ｍ（図３及び図４参照）との相対的な角度が変化する。例えば、磁界２２Ｍが非常に強く磁化自由層３の磁化を飽和させる場合、磁化自由層３の磁化方向３Ｍは、図５（ｂ）に示すように磁化自由層３の長手方向であるＸ軸の正方向に沿った方向に向く。即ち、磁化自由層３の磁化方向３Ｍは、磁界２２Ｍの大きさに依存して、磁化自由層３内において磁化自由層３の長手方向であるＸ軸の負方向からＸ軸の正方向までの間を回転するように変化する。そして磁気抵抗効果によって、磁化方向３Ｍと磁化方向７Ｍとの相対的な角度に依存して磁気抵抗効果素子１４の抵抗値が変化する。磁化方向３Ｍの変化量は磁界２２Ｍの強度に依存するため、例えば、一対の電極層１６（図１参照）間に電圧を印加し、磁気抵抗効果素子１４に一定のセンス電流を流しながら磁化自由層３に磁界２２Ｍを印加すれば、一対の電極層１６間の電圧は磁界２２Ｍの強度に応じて変化する。そのため、一対の電極層１６間の電圧を測定すれば磁界２２Ｍの強度を測定することができる。
【００３７】
上述のように外部磁界の測定に先立って磁化自由層３に磁界２２Ｒを印加する効果について、図６を参照しながら説明する。図６は、磁気抵抗効果素子の素子抵抗値と外部磁界の関係を示す図であり、縦軸を磁気抵抗効果素子１４の素子抵抗値とし、横軸を磁化自由層３に印加された外部磁界の強度としており、Ｘ軸の正方向に外部磁界が印加された場合を正方向として示している。
【００３８】
図６に示すように、磁化自由層３に外部磁界が印加されると磁化自由層３の磁化方向３Ｍと磁化固定層７の磁化方向７Ｍとの相対的な角度が変化するため、磁気抵抗効果素子１４の素子抵抗値が変化する。しかし、磁気抵抗効果素子１４の素子抵抗値と外部磁界の関係にはヒステリシスがあるため、外部磁界と磁気抵抗効果素子１４の素子抵抗値の関係は必ずしも一対一に対応するとは限らない。このヒステリシスの存在は、外部磁界測定における誤差の原因となる。
【００３９】
しかし、上述のように本実施形態に係る磁気センサ５０による外部磁界強度の測定方法においては、測定対象の外部磁界２２Ｍを磁化自由層３に印加するのに先立って、磁化自由層３の磁化が飽和するように磁界２２Ｒを印加している（図４参照）。そのため、磁気抵抗効果素子１４の素子抵抗値は、図６のＤの値になった後に、Ｅの値となる。その後、測定対象である磁界２２Ｍ（図５参照）が印加されると、磁気抵抗効果素子１４の抵抗値はＥ−Ｇ−Ｆの経路（直線領域Ｌ２の経路）を通るように変化する。
【００４０】
即ち、磁化自由層３の磁化が飽和するように磁界２２Ｒを印加した後の磁化自由層３の磁化状態は、磁界２２Ｒを印加する前の磁化自由層３の磁化状態に関わらず一定となる。これは、外部磁界２２Ｍの測定前に、磁化自由層３の磁化の初期化を行っていると見ることができる。この磁化の初期化の効果で、磁界２２Ｍの強度と磁気抵抗効果素子１４の素子抵抗値とが一対一に対応することになり、磁界２２Ｍの強度を正確に測定することが可能となる。
【００４１】
外部磁界２２Ｍを複数回測定する場合、このような磁化自由層３の磁化の初期化は外部磁界２２Ｍの測定前に毎回行ってもよいし、一定回数測定した後に次の測定前に行ってもよい。また、一定時間経過後に磁化の初期化を行うこともできる。ただし、例えば図６のＧの強度の外部磁界２２Ｍを測定した後の磁気抵抗効果素子１４の素子抵抗値は、図６のＨの値となる。この状態から再び外部磁界を測定すると、磁気抵抗効果素子１４の素子抵抗値は直線領域Ｌ２の経路上の値とは異なることになる。そのため、磁化自由層３の磁化の初期化は外部磁界２２Ｍの測定前に毎回行うことが好ましい。
【００４２】
また、本実施形態においては、磁化自由層３の磁化の初期化の際に印加される磁界２２Ｒと測定対象である外部磁界２２Ｍの方向は、互いに逆向きとしている。そのため、図６の磁気抵抗効果素子１４の素子抵抗値と外部磁界の関係におけて、直線領域Ｌ２の直線部分が長くなり、外部磁界２２Ｍ測定の際の測定レンジが広くなる。それに対して、仮に磁化自由層３の磁化の初期化の際に印加される磁界２２Ｒを測定対象である外部磁界２２Ｍの方向と同方向に印加してしまうと、磁気抵抗効果素子１４の素子抵抗値は、Ａの値になった後にＣの値となる。この状態から測定対象の外部磁界２２Ｍを印加すると、磁気抵抗効果素子１４の抵抗値はＣ−Ｂの経路（直線領域Ｌ１の経路）を通るように変化する。そして、直線領域Ｌ１は直線部分が短いため、外部磁界２２Ｍ測定の際の測定レンジが狭くなってしまう。
【００４３】
上述の磁界測定方法によれば、外部磁界２２Ｍ測定時のゲイン（図６の直線領域Ｌ２の傾き）を大きくすることができる。即ち、磁化固定層７の磁化方向７Ｍは、磁気抵抗効果素子１４の積層方向から見て磁化自由層３の長手方向に沿った方向に固定されている。そのため、外部磁界２２Ｍ測定の際、磁化自由層３の磁化方向３Ｍの向きは、磁化自由層３の面内において磁化自由層３の長手方向の一方から他方までの間で回転するように変化する。そして、磁化自由層３の長手方向の一方と他方は、磁化自由層３の形状異方性によって、それぞれ磁化方向３Ｍが最も向き易い方向となる。その結果、図６の磁気抵抗効果素子１４の素子抵抗値と外部磁界の関係におけるヒステリシスが大きくなるため、外部磁界２２Ｍ測定時のゲインが大きくなる。
【００４４】
また、本実施形態では、電流経路部２２が発生する磁界２２Ｒは、磁化自由層３内において、積層方向から見て磁化自由層３の長手方向に沿っている。これにより、電流経路部２２によって容易に磁化自由層３の磁化を飽和させることができる。
【００４５】
また、本実施形態では、磁化固定層７の磁化方向７Ｍは、積層方向から見て磁化自由層３の長手方向に沿って固定されている。これにより、磁化自由層３のヒステリシスが特に大きくなる。その結果、外部磁界２２Ｍ測定時のゲインが特に大きくなっている。
【００４６】
なお、本実施形態に係る磁気センサ５０は、電流経路部２２から発生する磁界２２Ｍを測定しているが、この磁界２２Ｍの強度に加え、磁気センサ５０と電流経路部２２との相対的な位置関係の情報が既知であれば、電流経路部２２を流れる電流値を測定することができる。即ち、本実施形態に係る磁気センサ５０は、電流センサとして用いることも可能である。
【００４７】
本発明は上記実施形態に限定されるものではなく、様々な変形態様が可能である。
【００４８】
例えば、図７に示すように、磁化固定層７の磁化方向７Ｍは、磁気抵抗効果素子１４の積層方向から見て、磁化自由層３の長手方向とθ１の角度を成していてもよい。この場合θ１の角度を変えることにより磁化自由化層３のヒステリシスの大きさを可変することができるため、積極的にゲイン調整を行うことができるという利点がある。θ１の角度は、４５度以下であることが好ましい。磁化自由層３のヒステリシスが十分に大きくなり、外部磁界２２Ｍ測定時のゲインが十分に大きくなるためである。
【００４９】
また、図８（a）及び図８（ｂ）に示すように、電流経路部２２は、磁気抵抗効果素子１４の積層方向から見て、磁化自由層３の長手方向と直交していなくてもよい。この場合、電流経路部２２が発生する磁界２２Ｒ、２２Ｍは、磁化自由層の長手方向とθ２の角度を成す。この場合角度θ２を変えることにより、電流経路部２２が発生する磁界２２Ｒ、２２Ｍに対する磁化自由層３の磁化方向３Ｍの相対角度を可変することができるため、ゲインを積極的に可変することができるという利点がある。θ２の角度は、４５度以下であることが好ましい。何故なら、磁化自由層３の磁化方向３Ｍと磁化固定層７の磁化方向７Ｍとの相対的な角度が十分広い範囲で変化するため、測定対象である外部磁界２２Ｍを測定する際のゲイン調整が容易になるためである。
【００５０】
また、図９に示すように、測定対象である外部磁界を発生する磁界発生部２５を、電流経路部２２と別途設けてもよい。磁界発生部２５は、例えば、磁気抵抗効果素子１４の長手方向と直交する方向に延びる金属層である。磁界発生部２５に電流を流し、測定対象である外部磁界２５Ｍを発生させる。磁界発生部２５は、磁気センサ５０と物理的に一体化するように形成されていてもよいし、磁気センサ５０とは物理的に分離していてもよい。また、磁界発生部２５は一定方向に延びる金属層に限られず、発生する磁界が磁化自由層３の磁化を飽和させた方向と逆方向に印加される態様であればよく、例えば、磁界発生部２５はコイル等であってもよい。
【００５１】
また、磁界測定工程において、電流経路部２２によって、磁化自由層３に対してその長手方向に沿った他方の方向（磁化の初期化を行った際の印加磁界とは逆の方向）に所定の強度のバイアス磁界を印加しながら、測定対象である外部磁界を磁化自由層３の長手方向に沿った他方の方向に印加してもよい。これは、磁気抵抗効果素子１４の素子抵抗値と外部磁界の関係が図１０に示すようなヒステリシスを有する場合に特に有効である。即ち、磁気抵抗効果素子１４の素子抵抗値が、磁化自由層３の磁化の初期化のためにＢの値を経てＣの値となる。このＣの値がヒステリシスのＤからＥまでの直線領域Ｌ３から離れている場合、電流経路部２２によってバイアス磁界ＨＢを印加することが好ましい。この状態で測定対象の外部磁界が磁化自由層３に印加されると、磁気抵抗効果素子１４の素子抵抗値は、ＤからＥまでの直線領域Ｌ３上の値に変化する。これにより、外部磁界対磁気抵抗効果素子１４の抵抗値の関係において特に直線性の高い直線領域Ｌ３を利用して外部磁界の測定を行うことができる。その結果、外部磁界測定の際の誤差をさらに低減させることができる。
【００５２】
また、磁界印加手段としての電流経路部２２の態様は、一定方向に延びる金属層に限られず、図１１に示すようなＸ軸を囲んで巻回されたコイル２２ａを磁界印加手段として用いることもできる。また、上述の実施形態では、磁界印加手段である電流経路部２２はスパッタ、蒸着などの真空薄膜形成プロセスやメッキ等の湿式プロセスで形成された層状の部材であるが、電流経路部は銅線等の線状の部材であってもよい。
【００５３】
また、上述の実施形態では、磁気抵抗効果素子１４は、ＣＩＰ型のＧＭＲ素子であったが、ＣＰＰ（Current Perpendicular in Plane）型のＧＭＲ素子又は、ＴＭＲ（Tunnel Magneto-Resistive）素子であってもよい。ＣＰＰ型のＧＭＲ素子の場合、一対の電極層１６（図１参照）は、磁気抵抗効果素子１４の積層方向の両端面に電気的に接続される。また、ＴＭＲ素子の場合、さらに、非磁性層５（図２参照）が、Ｃｕ等の非磁性金属に替えて厚さ１〜２ｎｍ程度のＡｌ２Ｏ３やＭｇＯ等の非磁性絶縁材料で構成される。
【００５４】
また、本実施形態においては、磁気センサ５０によって電流から発生する磁界を測定しているが、例えば永久磁石から発生する磁界の強度や、永久磁石との距離を磁界の強さで検知する距離測定等の用途に用いてもよい。
【図面の簡単な説明】
【００５５】
【図１】実施形態に係る磁気センサの概略的な構成を示す図である。
【図２】磁気抵抗効果素子の詳細を示す断面図である。
【図３】磁気抵抗効果素子が有する積層体及び電流経路部の位置関係を概略的に示す図である。
【図４】磁化自由層を磁気抵抗効果素子の積層方向から見た図である。
【図５】磁化自由層を磁気抵抗効果素子の積層方向から見た図である。
【図６】磁気抵抗効果素子の素子抵抗値と外部磁界の関係を示す図である。
【図７】磁化自由層を磁気抵抗効果素子の積層方向から見た図である。
【図８】磁化自由層を磁気抵抗効果素子の積層方向から見た図である。
【図９】磁気抵抗効果素子が有する積層体及び電流経路部の位置関係を概略的に示す図である。
【図１０】磁気抵抗効果素子が有する積層体及び電流経路部の位置関係を概略的に示す図である。
【図１１】磁気抵抗効果素子が有する積層体及び電流経路部の位置関係を概略的に示す図である。
【符号の説明】
【００５６】
２・・・積層体、３・・・磁化自由層、３Ｍ・・・磁化自由層の磁化方向、５・・・非磁性層、７・・・磁化固定層、７Ｍ・・・磁化固定層の磁化方向、１４・・・磁気抵抗効果素子、２２・・・電流経路部（磁界印加手段）、５０・・・磁気センサ。
【図１】
0004985522.tif 000002
【図２】
0004985522.tif 000003
【図３】
0004985522.tif 000004
【図４】
0004985522.tif 000005
【図５】
0004985522.tif 000006
【図６】
0004985522.tif 000007
【図７】
0004985522.tif 000008
【図８】
0004985522.tif 000009
【図９】
0004985522.tif 000010
【図１０】
0004985522.tif 000011
【図１１】
0004985522.tif 000012